(57)【要約】【課題】（ｉ）シュウ酸エステルおよび／またはシュウ酸と（ｉｉ）グリコール酸エステルまたはグリコール酸とを含む混合物から、簡便にグリコール酸エステルまたはグリコール酸を精製する方法を提供する。【解決手段】（ｉ）シュウ酸エステルおよび／またはシュウ酸と（ｉｉ）グリコール酸エステルおよび／またはグリコール酸とを含む混合物に、シュウ酸エステルとシュウ酸の総量に対して１〜１０当量の金属塩および／またはアンモニウム塩を添加し、生成するシュウ酸金属塩および／またはシュウ酸アンモニウム塩を分離するグリコール酸エステルまたはグリコール酸の精製方法。【選択図】　なし【特許請求の範囲】
【請求項１】
（ｉ）シュウ酸エステルおよび／またはシュウ酸と（ｉｉ）グリコール酸エステルおよび／またはグリコール酸とを含む混合物に、金属塩および／またはアンモニウム塩を添加し、生成するシュウ酸金属塩および／またはシュウ酸アンモニウム塩を分離するグリコール酸エステルまたはグリコール酸の精製方法。
【請求項２】
（ｉ）シュウ酸エステルおよび／またはシュウ酸と（ｉｉ）グリコール酸エステルまたはグリコール酸とを含む混合物が、エチレングリコールと１級アルコールとを原料とし、金属を担体に担持してなる触媒の存在下、酸素酸化によって得られた混合物である請求項１に記載の精製方法。
【発明の詳細な説明】
【０００１】
【発明の属する技術分野】
本発明は、グリコール酸エステルまたはグリコール酸の精製方法に関するものである。
【０００２】
【従来の技術】
グリコール酸エステルを製造する方法の一つとして、シュウ酸ジエステルを水素添加する方法が知られている（例えば、特開昭５５−４０６８５号公報）。この方法によると、グリコール酸エステルは、未反応のシュウ酸ジエステルとの混合物として得られるので、グリコール酸エステルとシュウ酸ジエステルとの分離が不可欠である。例えば、グリコール酸エステルをポリグリコール酸の原料として使用する場合にシュウ酸ジエステルが含まれていると、高分子量のポリグリコール酸が生成しづらいという問題点が生じる。また、グリコール酸エステルからグリコリドを製造する場合には、シュウ酸ジエステルが、反応蒸留ボトムの高粘度化を引き起こす一因となる。しかしながら、グリコール酸エステルとシュウ酸ジエステルとは沸点が近いので、蒸留によってこれらを分離するのは困難とされている。
【０００３】
特開平８−２５９５０３号公報には、「シュウ酸ジエステルを水素添加して得られるグリコール酸エステルとシュウ酸ジエステルの混合物に、アンモニアを添加して生成するオキサミドエステル及びオキサミドを分離することを特徴とするグリコール酸エステルの精製法」が開示されている。上記公報には、アンモニアの添加方法として、液体アンモニアまたはアンモニア溶液（アルコールなどの溶媒にアンモニアを溶解させた溶液など）の滴下、アンモニアガスまたは希釈アンモニアガスの吹き込みが記載されている。液体アンモニアは腐食性を有するので、その添加には耐腐食性を有する特殊な装置が必要であり、また操作も煩雑である。アンモニアガスは、有毒ガスであるので、安全性を重視した特殊な装置が必要であり、やはり加圧下での操作などの煩雑な操作が必要となる。
【０００４】
このように、簡便なグリコール酸エステルまたはグリコール酸の精製方法の開発が望まれている。
【０００５】
【発明が解決しようとする課題】
本発明は、従来技術の問題点を鑑み成されたものであって、（ｉ）シュウ酸エステルおよび／またはシュウ酸と（ｉｉ）グリコール酸エステルまたはグリコール酸とを含む混合物から、簡便にグリコール酸エステルまたはグリコール酸を精製する方法を提供することを主な目的とする。
【０００６】
【課題を解決するための手段】
本発明者は、鋭意研究の結果、金属塩および／またはアンモニウム塩を用いることによって、上記目的を達成できることを見出し、本発明を完成するに至った。
【０００７】
即ち、本発明は、以下の精製方法に係るものである。
１．（ｉ）シュウ酸エステルおよび／またはシュウ酸と（ｉｉ）グリコール酸エステルおよび／またはグリコール酸とを含む混合物に、金属塩および／またはアンモニウム塩を添加し、生成するシュウ酸金属塩および／またはシュウ酸アンモニウム塩を分離するグリコール酸エステルまたはグリコール酸の精製方法。
２．（ｉ）シュウ酸エステルおよび／またはシュウ酸と（ｉｉ）グリコール酸エステルまたはグリコール酸とを含む混合物が、エチレングリコールと１級アルコールとを原料とし、金属を担体に担持してなる触媒の存在下、酸素酸化によって得られた混合物である請求項１に記載の精製方法。
３．（ｉ）シュウ酸エステルおよび／またはシュウ酸と（ｉｉ）グリコール酸エステルまたはグリコール酸とを含む混合物が、更に水を含む上記１に記載の精製方法。
４．　金属塩および／またはアンモニウム塩が、水溶液または低級アルコール溶液として添加される上記１〜３のいずれかに記載の精製方法。
５．金属塩に含まれる金属イオンが、アルカリ土類金属イオン、２価の遷移金属イオンおよびランタノイドイオンからなる群から選択される少なくとも１種である上記１〜４のいずれかに記載の精製方法。
６．金属塩が、水酸化物、カルボン酸塩、炭酸塩、アルコキシド、ハロゲン化物および１，３−ジケトン塩からなる群から選択される少なくとも１種である上記１〜５のいずれかに記載の精製方法。
７．精製するシュウ酸金属塩および／またはシュウ酸アンモニウム塩を濾別、遠心分離または蒸留により分離する上記１〜６のいずれかに記載の精製方法。
８．金属塩および／またはアンモニウム塩の添加量が、シュウ酸エステルとシュウ酸の総量に対して０．１〜５０当量程度である上記１〜７のいずれかに記載の精製方法。
【０００８】
【発明の実施の形態】
本発明は、（ｉ）シュウ酸エステルおよび／またはシュウ酸と（ｉｉ）グリコール酸エステルまたはグリコール酸とを含む混合物に、シュウ酸エステルとシュウ酸の総量に対して１〜１０当量の金属塩および／またはアンモニウム塩を添加し、生成するシュウ酸金属塩および／またはシュウ酸アンモニウム塩を分離するグリコール酸エステルまたはグリコール酸の精製方法に係る。以下、（ｉ）シュウ酸エステルおよび／またはシュウ酸と（ｉｉ）グリコール酸エステルまたはグリコール酸とを含む混合物を「混合物Ａ」ということがある。
【０００９】
本発明において用いる（ｉ）シュウ酸エステルおよび／またはシュウ酸と（ｉｉ）グリコール酸エステルまたはグリコール酸とを含む混合物は、これらを含んでいる限り特に限定されない。例えば、エチレングリコールと１級アルコールとを原料とし、金属を担体に担持してなる触媒（以下「担持型金属触媒」ということがある）の存在下、酸素酸化によって得られた混合物（粗生成物）を好適に用いることができる。例えば、触媒を蒸留、濾別、遠心分離などの公知の固液分離方法により除去した後の反応液を混合物Ａとして好適に用いることができる。エチレングリコールと１級アルコールとを原料とし、担持型金属触媒の存在下、酸素酸化によりグリコール酸エステルを製造する方法の詳細については、後述する。
【００１０】
或いは、シュウ酸ジエステルから水素添加によりグリコール酸エステルを製造する方法などにより得られた公知の混合物（粗生成物）であってもよい。触媒などを用いた場合には、蒸留、濾別、遠心分離などの公知の固液分離方法により除去した後の反応液を混合物Ａとして好適に用いることができる。
【００１１】
本発明において用いる混合物Ａには、上記の成分の他に、エチレングリコール、１級アルコール、水などが含まれていてもよい。特に水が含まれる場合には、シュウ酸エステルからシュウ酸金属塩またはアンモニウム塩への反応が容易に進行するので好ましい。そのため、水が含まれない場合には、水を添加してもよい。
【００１２】
混合物Ａに含まれるグリコール酸エステルは、特に制限されないが、例えば、炭素数１〜１０程度（好ましくは炭素数１〜４程度）の１級アルコールとグリコール酸とのエステルを例示することができる。より具体的には、グリコール酸メチル、グリコール酸エチル、グリコール酸プロピル、グリコール酸ブチルなどを例示することができる。
【００１３】
混合物Ａに含まれるシュウ酸エステルは、シュウ酸モノエステルとシュウ酸ジエステルのいずれであってもよい。シュウ酸エステルは、特に制限されず、例えば、炭素数１〜１０程度（好ましくは炭素数１〜４程度）の１級アルコールとシュウ酸とのエステルを例示することができる。より具体的には、シュウ酸モノメチル、シュウ酸ジメチル、シュウ酸モノエチル、シュウ酸ジエチル、シュウ酸エチレン、シュウ酸モノプロピル、シュウ酸ジプロピル、シュウ酸モノブチル、シュウ酸ジブチル、シュウ酸エチレンなどを例示することができる。
【００１４】
本発明において用いる金属塩およびアンモニウム塩は、水、低級アルコール（例えば、メタノール、エタノールなど）、これらの混合溶媒に対して可溶性の塩である限り特に制限されない。通常、アンモニウム塩よりも金属の方が、好ましい。金属塩は、錯塩であってもよい。
【００１５】
金属塩としては、例えば、水酸化物、カルボン酸塩、炭酸塩、アルコキシド、ハロゲン化物、１，３−ジケトン塩などを例示することができる。カルボン酸塩としては、例えば、ギ酸、酢酸、プロパン酸、ブタン酸、ペンタン酸、ヘキサン酸、ヘプタン酸、オクタン酸、２−エチルヘキサン酸、ラウリン酸、２−ヘキシルドデカン酸などの炭素数１〜１６程度の脂肪酸の塩；グリコール酸、乳酸などのヒドロキシカルボン酸の塩などを例示することができる。アルコキシドとしては、メトキシド、エトキシド、イソプロポキシド、ｎ−ブトキシドなどの炭素数１〜４程度の脂肪族アルコキシド；フェノキシドなどの芳香族アルコキシドなどを例示することができる。ハロゲン化物としては、フッ化物、塩化物、臭化物、ヨウ化物などを例示することができる。１，３−ジケトン塩としては、アセチルアセトナト塩などを例示することができる。金属塩としては、グリコール酸塩、酢酸塩、２−エチルヘキサン酸塩などのカルボン酸塩；水酸化物；アセチルアセトナト塩などが好ましく、グリコール酸塩などが特に好ましい。
【００１６】
金属塩に含まれる金属イオンとしては、シュウ酸と塩を形成した時に、水、低級アルコール（例えば、メタノール、エタノール）、これらの混合溶媒に対する溶解度が低く、析出しやすいイオンが好ましい。金属塩に含まれる金属イオンとしては、例えば、Ｌｉ＋，　Ｎａ＋，　Ｋ＋，　Ｒｂ＋，　Ｃｓ＋などのアルカリ金属イオン；Ｂｅ２＋，　Ｍｇ２＋，　Ｃａ２＋，　Ｓｒ２＋，　Ｂｒ２＋，　Ｒａ２＋などのアルカリ土類金属イオン；Ｔｉ４＋，　Ｖ５＋，　Ｃｒ３＋，　Ｍｎ２＋，　Ｆｅ２＋，　Ｆｅ３＋，　Ｃｏ２＋，　Ｎｉ２＋，　Ｃｕ＋，　Ｃｕ２＋，　Ｚｎ２＋などの遷移金属イオン；Ｌａ３＋，　Ｃｅ３＋，　Ｃｅ４＋，　Ｐｒ３＋，　Ｐｒ４＋，　Ｎｄ２＋，　Ｎｄ３＋，　Ｎｄ４＋，　Ｐｍ３＋，　Ｓｍ２＋，　Ｓｍ３＋，　Ｅｕ２＋，　Ｅｕ３＋，　Ｇｄ２＋，　Ｇｄ３＋，　Ｔｂ３＋，　Ｔｂ４＋，　Ｄｙ２＋，　Ｄｙ３＋，　Ｄｙ４＋，　Ｈｏ３＋，　Ｅｒ３＋，　Ｔｍ２＋，　Ｔｍ３＋，　Ｙｂ２＋，　Ｙｂ３＋，　Ｌｕ３＋などのランタノイドイオンなどを例示することができる。金属イオンとしては、アルカリ土類金属イオンおよびランタノイドイオンが好ましい。
【００１７】
金属塩としては、グリコール酸マグネシウム、酢酸亜鉛、酢酸カルシウム、水酸化カルシウム、水酸化ナトリウム、ニッケル２−エチルヘキサン酸、トリス（アセチルアセトナト）ランタンなどを好適に使用できる。
【００１８】
アンモニウム塩としては、例えば、酢酸アンモニウム、炭酸アンモニウムなどを例示でき、炭酸アンモニウムなどが好ましい。
【００１９】
金属塩とアンモニウム塩の添加量は、特に制限されないが、添加量の下限は、シュウ酸エステルとシュウ酸の総量に対して、通常０．１当量以上程度であり、好ましくは０．５当量以上程度であり、より好ましくは１当量以上程度である。金属塩とアンモニウム塩の添加量の上限は、シュウ酸エステルとシュウ酸の総量に対して、通常５０当量以下程度、好ましくは１０当量以下程度、より好ましくは５当量以下程度である。
【００２０】
金属塩とアンモニウム塩は、水；メタノール、エタノールなどの低級アルコール；アセトンなどのケトン類；トルエン、キシレンなどの芳香族系有機溶媒；これらの混合溶媒などに溶解させた溶液として、混合物Ａに添加してもよい。混合物Ａが、既に、水、低級アルコールなどを含んでいる場合には、金属塩とアンモニウム塩は、固体のまま添加することも可能であるが、溶液として添加する方が好ましい。
【００２１】
混合物Ａ中に水が存在する場合には、効果的にシュウ酸エステルからシュウ酸金属塩へ変換する。例えば、アルカリ土類金属、ランタノイドの金属塩、特にアルカリ土類金属塩を用いた場合には、生成するシュウ酸金属塩の溶解度が極めて低いので、シュウ酸エステルおよび／またはシュウ酸をシュウ酸金属塩としてほぼ完全に除去することができる。
【００２２】
混合物Ａに含まれる水の含有量は、特に制限されない。混合物Ａ中の水の含有量の下限は、シュウ酸エステルとシュウ酸の総量に対して１当量以上程度、好ましくは５当量以上程度である。水の含有量の上限は、シュウ酸エステルとシュウ酸の総量に対して、通常５００当量以下程度、好ましくは２００当量以下程度である。上記範囲とすることにより、シュウ酸金属塩および／またはシュウ酸アンモニウム塩がより容易に生成し、且つ、後工程における水の除去が比較的経済性よく実施できる。
【００２３】
金属塩および／またはアンモニウム塩を添加および混合する時には、シュウ酸の金属塩／アンモニウム塩が生成しやすいように通常加熱する。混合温度は、シュウ酸塩が生成する限り特に制限されないが、通常２０〜１２０℃程度であり、４０〜９０℃程度が好ましい。
【００２４】
混合時間は、シュウ酸塩が十分に生成し、本発明の効果が奏される限り特に制限されず、混合物Ａの量、混合物Ａの組成などに応じて適宜設定することができる。混合時間は、通常０．１〜５時間程度、好ましくは０．５〜３時間程度である。
【００２５】
混合は、空気中などの酸化雰囲気下において行ってもよいが、窒素、希ガス（ヘリウム、アルゴンなど）などの不活性雰囲気下で行うのが好ましい。
【００２６】
混合物Ａに金属塩またはアンモニウム塩を添加すると、シュウ酸の方がグリコール酸より強酸であるので、シュウ酸エステルがシュウ酸を経て選択的に金属塩また酸アンモニウム塩を形成する。しかも、金属塩およびアンモニウム塩の添加量を混合物Ａに含まれるシュウ酸エステルおよびシュウ酸に対して１当量以上程度とすると、ほぼ定量的にシュウ酸エステルおよびシュウ酸をその金属塩またはアンモニウム塩に変換することができる。特に、アルカリ土類、ランタノイドなどの金属塩を添加した場合には、生成するシュウ酸塩の溶解度が低く、沈殿として析出するので、濾別、遠心分離などの公知の固液分離手段により容易に分離することができる。
【００２７】
また、生成したシュウ酸金属塩およびシュウ酸アンモニウム塩が、水、アルコールなどの有機溶媒およびそれらの混合溶媒に対してある程度の溶解性を示す場合であっても、シュウ酸金属塩およびシュウ酸アンモニウム塩は不揮発性であるので、蒸留によって容易に分離することができる。
【００２８】
上述したように、本発明によると、シュウ酸エステルおよび／またはシュウ酸を選択的且つほぼ完全にシュウ酸金属塩および／またはアンモニウム塩に変換することができる。更に、生成したシュウ酸金属塩および／またはアンモニウム塩は、その低溶解性を利用した沈殿生成と濾別分離、その不揮発性を利用した蒸留分離などの手段によって、簡便に除去することができる。また、グリコール酸エステルおよびグリコール酸を無駄に消費することがないので、高収率で高純度のグリコール酸エステルおよびグリコール酸を精製することができる。
【００２９】
上記の方法などによりシュウ酸エステルを除去した後、更にグリコール酸エステルを蒸留してもよい。グリコール酸エステルを蒸留することにより、より高純度の目的物を高収率で分離精製することができる。グリコール酸エステルの蒸留に先立って、１級アルコールおよび水を留去しておくことが、通常好ましい。前記蒸留には、公知の方法を用いるこ−とができ、例えば、バッチ式蒸留装置として、仕込み釜、精留部、コンデンサー部などを備えた還流を行える通常の装置を用いることができる。蒸留により得られるグリコール酸エステル中のシュウ酸類（シュウ酸、シュウ酸エステル、シュウ酸金属塩、シュウ酸アンモニウム、オキサミドなど）の含有量は、全体で１０重量ｐｐｍ以下程度にまで低減することができる。
【００３０】
上記の方法などによりシュウ酸エステルおよびシュウ酸を除去し、水およびアルコールを留去し、更に蒸留することにより得られたグリコール酸エステルまたはグリコール酸であっても、未反応原料である１級アルコールとエチレングリコール、更に生成水が含まれる場合がある。前記目的物に含まれる１級アルコールは、通常１重量％以下程度であり、精製条件によっては０．２重量％以下程度とすることができる。また、不純物としてエチレングリコールが含まれる場合、エチレングリコールは、蒸留ボトムとして除去される。蒸留後のエチレングリコールの含有量は、通常１重量％以下程度であり、精製条件によっては１０００重量ｐｐｍ以下程度とすることができる。水の含有量は、通常１重量％以下程度であり、精製条件によっては０．２重量％以下程度とすることができる。なお、シュウ酸エステルの除去を行わずに蒸留精製したグリコール酸エステルまたはグリコール酸中のシュウ酸エステルの含有量は、通常０．１重量％以上程度、より正確には０．１〜２重量％程度である。
【００３１】
本発明の精製方法によって得られるグリコール酸エステルまたはグリコール酸は、従来技術で得られる化合物と同様の用途に使用することができる。特に、ポリグリコール酸の原料となる重合用モノマーとして好適に用いることができる。
【００３２】
以下、エチレングリコールと１級アルコールとを原料とし、担持型金属触媒の存在下、酸素酸化によって、グリコール酸エステルを製造する方法について、詳述する。
【００３３】
１．担持型金属触媒
（１）触媒活性成分
上記方法において用いる触媒は、活性成分である金属が担体に担持された触媒、即ち担持型金属触媒である。
【００３４】
活性成分である金属は、特に制限されないが、好ましくは貴金属であり、例えば、金、パラジウム、ルテニウム、ロジウム、イリジウム、白金などの貴金属を例示することができ、金、パラジウム、ルテニウムなどが好ましい。
【００３５】
上記方法において用いる触媒は、上記の貴金属を必須成分として含み、更に、活性成分として、第４周期から第６周期の２Ｂ族、３Ｂ族、４Ｂ族、５Ｂ族および６Ｂ族並びに第４周期の８族からなる群から選択される少なくとも１種の元素を含有することができる。以下、これらの元素を第二元素ということがある。第二元素の具体例として、例えばＺｎ，　Ｃｄ，　Ｈｇなどの２Ｂ族；Ｇａ，　Ｉｎ，　Ｔｌなどの３Ｂ族；Ｇｅ，　Ｓｎ，　Ｐｂなどの４Ｂ族；Ａｓ，　Ｓｂ，　Ｂｉなどの５Ｂ族；Ｓｅ，　Ｔｅ，　Ｐｏなどの６Ｂ族；Ｆｅ，　Ｃｏ，　Ｎｉなどの８族などを例示することができる。上記方法において用いる触媒としては、第二元素として少なくともＰｂを含む触媒が好ましい。例えば、Ａｕ，　ＰｄおよびＲｕからなる群から選択される少なくとも１種の活性成分およびＰｂを含む金属微粒子が担体上に担持された触媒を好適に用いることができる。
【００３６】
活性成分である金属は、上記貴金属を単独で含んでいても良く、２種以上を含んでいてもよい。２種以上の貴金属を含む場合には、グリコール酸エステルが得られる限り、一部又は全部が合金、金属間化合物等を形成していても良い。
【００３７】
また、活性成分である金属が、貴金属と第二元素とを含む場合には、グリコール酸エステルが得られる限り、一部又は全部が合金、金属間化合物等を形成していても良い。貴金属および第二元素は、通常微粒子として担体に担持されている。上記方法において用いる触媒には、グリコール酸エステルが得られる範囲内で、貴金属および第二元素以外の他の元素または不純物が含まれていても良い。
【００３８】
活性成分である金属粒子の粒子径は、所定の触媒活性が得られる限り限定的ではないが、平均粒子径は、通常１０ｎｍ以下程度、好ましくは６ｎｍ以下程度、より好ましくは５ｎｍ以下程度、特に好ましくは１〜５ｎｍ程度である。この範囲内に設定すれば、より確実に優れた触媒活性を得ることができる。平均粒子径の下限値は特に制限されないが、物理的安定性の見地より約１ｎｍ程度とすれば良い。
【００３９】
なお、上記触媒における金属粒子の平均粒子径は、担体上の金属粒子を透過型電子顕微鏡（ＴＥＭ）による観察により任意に選んだ１２０個のうち、（１）大きい順に上から１０個及び（２）小さい順に下から１０個の合計２０個を除いた１００個の粒子径の算術平均値を示す。また、上記触媒における金属粒子の粒子径分布の極大値が１〜６ｎｍ程度、特に１〜５ｎｍ程度の範囲にあることが好ましい。粒子径の分布は狭い方が好ましく、上記１２０個の粒子径の標準偏差（Ｓｔａｎｄａｒｄ　Ｄｅｖｉａｔｉｏｎ）が２以下程度、特に１．５以下程度であることが好ましい。
【００４０】
触媒における金属活性成分の担持量は、最終製品の用途、担体の種類等に応じて適宜決定すれば良いが、通常は担体１００重量部に対して０．０１〜２０重量部程度、特に０．１〜１０重量部とすることが好ましい。
【００４１】
（２）担体
担体としては、従来から触媒担体として用いられているものを使用することができ、特に限定されない。例えば、市販品を使用することができる。また、公知の製法によって得られるものも使用できる。例えば、金属酸化物（シリカ、アルミナ、チタニア、ジルコニア、マグネシア等）、複合金属酸化物（シリカ・アルミナ、チタニア・シリカ、シリカ・マグネシア等）、ゼオライト（ＺＳＭ−５等）、メソポーラスシリケート（ＭＣＭ−４１等）などの無機酸化物；天然鉱物（粘土、珪藻土、軽石等）；炭素材料（活性炭、黒鉛等）の各種担体を挙げることができ、これらの中では無機酸化物が好ましい。
【００４２】
上記触媒では、Ｍｇ、Ｃａ、Ｓｒ、Ｂａ、Ａｌ、Ｓｉ、Ｔｉ、Ｖ、Ｃｒ、Ｍｎ、Ｆｅ、Ｃｏ、Ｎｉ、Ｃｕ、Ｚｎ、Ｚｒ、Ｎｂ、Ｓｎ、Ｐｂ、Ｌａ及びＣｅの少なくとも１種の元素を含む酸化物からなる無機酸化物担体を好ましく用いることができる。上記酸化物は、単体元素の酸化物が２以上混合された混合酸化物であっても良いし、あるいは複酸化物（又は複合酸化物）であっても良い。無機酸化物担体としては、Ｓｉ、Ａｌ、ＴｉおよびＺｒからなる群から選択される少なくとも１種の元素を含む酸化物が好ましい。
【００４３】
担体の製法も限定されず、公知の製法を用いることができる。例えば、含浸法、共沈法、イオン交換法、気相蒸着法、混練法、水熱合成法等が挙げられる。
【００４４】
例えば、上記の無機酸化物担体は、Ｍｇ、Ｃａ、Ｓｒ、Ｂａ、Ａｌ、Ｔｉ、Ｖ、Ｃｒ、Ｍｎ、Ｆｅ、Ｃｏ、Ｎｉ、Ｃｕ、Ｚｎ、Ｚｒ、Ｎｂ、Ｓｎ、Ｐｂ、Ｌａ及びＣｅの少なくとも１種を含む水溶性化合物の水溶液をシリカに含浸させた後、得られた含浸体を焼成する方法などによって得られる。かかる無機酸化物担体は、触媒活性成分である微粒子をより確実に担持できるとともに、微粒子との相乗的な作用によっていっそう高い触媒活性を得ることができる。
【００４５】
上記の担体の製法で用いられる化合物は限定されない。例えば、硝酸塩、硫酸塩、水酸化物等の無機化合物、カルボン酸塩、アルコキサイド、アセチルアセトナート等の有機化合物が挙げられる。
【００４６】
上記の水溶性化合物も、水溶性であれば限定的でない。例えば、硫酸チタニル、硝酸ジルコニル、硝酸亜鉛、硝酸ランタン、硝酸鉄、硝酸ニッケル、硝酸アルミニウム等の無機酸塩；チタンｎ−ブトキシド、チタンアセチルアセトナート、ジルコニウムアセチルアセトナート、酢酸鉛、酢酸マグネシウム等の有機酸塩を挙げることができる。これらの塩は無水物又は水和物のいずれであっても良い。また、上記水溶液の濃度は、用いる水溶性化合物の種類等に応じて適宜設定できる。
【００４７】
上記水溶液をシリカに含浸させる量は限定的ではないが、通常はシリカ１００重量部に対して１〜２０重量部程度となるようにすれば良い。
【００４８】
上記触媒では、無機酸化物担体は多孔質であることが好ましく、特にその比表面積（ＢＥＴ法）が５０ｍ２／ｇ以上程度のものが好ましく、１００ｍ２／ｇ以上程度であることがより好ましく、１００〜８００ｍ２／ｇ程度のものが特に好ましい。担体の形状・大きさは限定的でなく、最終製品の用途等に応じて適宜決定すれば良い。
【００４９】
２．上記方法において用いる触媒の製造方法
上記方法において用いる触媒の製造方法は、上記のような担持体が得られる限りその制限はない。例えば、所望の金属及びその化合物の少なくとも１種を含む担体を熱処理することによって得ることができる。金属の化合物は、水酸化物、塩化物、カルボン酸塩、硝酸塩、アルコキサイド、アセチルアトナート塩等のいずれであっても良い。
【００５０】
また、担体に２種以上の金属を担持させる場合、担持させる順序も限定的でなく、いずれが先であっても良いし、また同時であっても良い。担体に貴金属と第二元素とを担持させる場合も、担持させる順序は限定的ではなく、いずれが先であっても良いし、また同時であっても良い。すなわち、（Ａ）貴金属を担体に担持した後、第二元素を担持する方法、（Ｂ）第二元素を担体に担持した後、貴金属を担持する方法、（Ｃ）貴金属と第二元素とを同時に担体に担持する方法のいずれであってもよい。以下、各方法について説明する。
【００５１】
方法（Ａ）
上記（Ａ）の方法は、貴金属を担体に担持した後、第二元素を担持する方法である。まず、貴金属が担持されてなる貴金属担持体を製造する。貴金属担持体の製法は限定的でなく、例えば、共沈法、イオン交換法、析出沈殿法、含浸法、気相蒸着法等の従来の方法を適用でき、これらの中では、イオン交換法、析出沈殿法、含浸法等が好ましい。
【００５２】
イオン交換法を用いる場合には、例えば貴金属のカチオン性錯塩を含む水溶液に担体を共存させ、貴金属のカチオン性錯体を担体表面上にカチオンとして結合担持させた後、焼成および／または還元処理などを経て貴金属担持体を得ることができる。貴金属のカチオン性錯体をイオン交換により担体表面上に担持させる場合には、上記水溶液の貴金属錯塩濃度、温度、ｐＨなどの諸条件を適宜制御すればよい。また、焼成および／または還元処理に先立って、貴金属のカチオン性錯体を担体表面上にカチオンとして結合担持させた担体を、水洗、乾燥などを施してもよい。
【００５３】
析出沈殿法を用いる場合には、例えば貴金属化合物を含む水溶液に担体を共存させ、貴金属含有沈殿物を担体表面上に析出沈殿させた後、貴金属含有沈殿物が析出した担体を焼成することによって貴金属担持体を得ることができる。貴金属含有沈殿物を担体表面上に析出沈殿させる場合には、上記水溶液の貴金属濃度、温度、ｐＨ等の諸条件を適宜制御すれば良い。また、貴金属含有沈殿物が析出した担体は、必要に応じて、焼成に先立って水洗、乾燥等を施しても良い。
【００５４】
含浸法を用いる場合には、例えば貴金属化合物を含む溶液に担体を共存させ、貴金属化合物を担体表面上に吸着させた後、焼成および／または還元処理などを経て貴金属担持体を得ることができる。貴金属化合物を担体表面上に吸着させる場合には、上記溶液の貴金属化合物濃度、温度、ｐＨなどの諸条件を適宜制御すればよい。また、貴金属化合物を担体表面上に吸着させた担体は、焼成および／または還元処理に先だって、洗浄、乾燥などを施してもよい。
【００５５】
上記貴金属化合物は、水または有機溶媒に溶解する化合物であれば特に限定されない。例えば、金化合物としては、テトラクロロ金（ＩＩＩ）酸「Ｈ〔ＡｕＣｌ４〕」、テトラクロロ金（ＩＩＩ）酸ナトリウム「Ｎａ〔ＡｕＣｌ４〕」、ジシアノ金（Ｉ）酸カリウム「Ｋ〔Ａｕ（ＣＮ）２〕」、ジエチルアミン金（ＩＩＩ）三塩化物「（Ｃ２Ｈ５）２ＮＨ〔ＡｕＣｌ３〕」等の錯体；シアン化金（Ｉ）等が挙げられる。これらの化合物は少なくとも１種を用いることができる。パラジウム化合物としては、酸化パラジウム、塩化パラジウム、臭化パラジウム、酢酸パラジウム、硝酸パラジウム、テトラアンミンパラジウム塩化物、テトラアンミンパラジウム硝酸塩、テトラアンミンパラジウム水酸塩、パラジウムアセチルアセトナート、テトラクロロパラジウム酸ナトリウム、ジクロロビス（トリフェニルホスフィン）パラジウム、ビス（アセトニトリル）ジクロロパラジウムなどを例示することができる。ルテニウム化合物としては、例えば、酸化ルテニウム、塩化ルテニウム、臭化ルテニウム、硝酸ルテニウム、テトラアンミンルテニウム塩化物、テトラアンミンルテニウム硝酸塩、テトラアンミンルテニウム水酸塩、ルテニウムアセチルアセトナート、ジクロロトリス（トリフェニルホスフィン）ルテニウムなどを例示できる。
【００５６】
上記水溶液の貴金属濃度は、用いる化合物の種類等によって異なるが、通常は０．１〜１００ｍｍｏｌ／Ｌ程度とすれば良い。また、上記水溶液のｐＨは、通常５〜１０程度、好ましくは６〜９程度に設定すれば良い。上記ｐＨは、例えば水酸化ナトリウム、水酸化カリウム、炭酸ナトリウム、炭酸カリウム、アンモニア等のアルカリにより調節することができる。また、必要により、塩酸等の酸を使用することもできる。これらのアルカリ又は酸は、必要により水溶液の形態で使用しても良い。
【００５７】
貴金属担持体を製造する際の焼成は、例えば以下のようにして行うことができる。必要に応じて、焼成に先立って予め所定温度に加熱して乾燥しても良い。乾燥温度は、通常１５０℃未満程度とすれば良い。焼成温度は、通常１５０〜８００℃程度、好ましくは２００〜７００℃程度、より好ましくは２５０〜６００℃程度とすれば良い。焼成雰囲気は空気（大気）中又は酸化性雰囲気中でも良いし、あるいは窒素、アルゴンガス、ヘリウム等の不活性ガス雰囲気中、水素ガス、一酸化炭素等の還元性雰囲気中のいずれであっても良い。また、焼成時間は、焼成温度、固形分の大きさ等に応じて適宜決定すれば良い。かかる焼成によって、貴金属が担体表面に強固に固定された所定の貴金属担持体を得ることができる。上記の方法などにより得られた貴金属担持体は、以下に述べるように更に第二元素を担持してから触媒として用いてもよいが、貴金属担持体のままでも触媒として用いることができる。
【００５８】
次に、第二元素及びその化合物の少なくとも１種を貴金属担持体に担持した後、熱処理することにより貴金属と第二元素とを複合化させる。
【００５９】
上記の担持方法は限定的でなく、従来方法に従って行うことができる。例えば、含浸法、イオン交換法、気相蒸着法等が挙げられる。このうち、含浸法が好適に使用できる。例えば、第二元素を含む化合物が溶解した溶液と上記貴金属担持体との混合物を調製した後、当該混合物から回収された固形分を熱処理することにより好適に第二元素を担持することができる。
【００６０】
第二元素を含む化合物としては、特に限定されないが、例えば、硝酸塩、硫酸塩、水酸化物、塩化物等の無機化合物、ギ酸塩、酢酸塩、β−ジケトン化合物、アルコキサイド等の有機化合物を例示することができる。より具体的には、酢酸鉛、酢酸亜鉛、硝酸亜鉛、硝酸ビスマス、ゲルマニウム（ＩＩＩ）ブトキシド、ニッケルビスマスアセチルアセトナート、酢酸鉄等を挙げることができる。
【００６１】
第二元素を含む化合物が溶解した溶液は、第二元素を含む化合物及びそれが溶解する溶媒の組合せを用いることにより調製できる。溶媒としては特に限定はないが、水、有機溶媒等を用いることができる。有機溶媒としては、例えばアルコール、ケトン、芳香族炭化水素、カルボン酸エステル、ニトリル等を挙げることができる。特に、水及びアルコール（特にメタノール及びエタノール）の少なくとも１種を用いることが好ましい。従って、上記組合せは、水又はアルコールに溶解する上記化合物を用いることが好ましい。例えば、第二元素としてＰｂを用いる場合は、酢酸鉛（水和物でも良い。）をメタノールに溶解させた溶液を好適に用いることができる。
【００６２】
第二元素を含む化合物が溶解した溶液の第二元素濃度は、上記化合物の種類、溶媒の種類等に応じて適宜決定できるが、通常は０．０１〜１０ｍｍｏｌ／Ｌ程度にすれば良い。
【００６３】
また、上記貴金属担持体と、第二元素を含む化合物が溶解した溶液との混合割合は、上記溶液の濃度、貴金属又は第二元素の所望の担持量等に応じて適宜決定することができる。
【００６４】
上記貴金属担持体と、第二元素を含む化合物が溶解した溶液との混合物を調製した後、当該混合物から固形分を回収する。固形分の回収方法は限定的ではないが、例えば第二元素を含む化合物を貴金属担持体に担持されるようにすれば良い。例えば、エバポレーター等により溶媒を留去することが好ましい。
【００６５】
次いで、固形分の熱処理を実施する。熱処理温度は、得られる各金属粒子が貴金属及び第二元素から構成されるような温度とすれば良い。すなわち、最終的に得られる貴金属属粒子担持体を触媒として用いた場合に貴金属と第二元素との複合化による触媒活性が発現されるように熱処理すれば良い。
【００６６】
かかる熱処理温度は、第二元素の種類等によって異なるが一般的には５０〜８００℃程度、好ましくは１００〜６００℃程度とすれば良い。
【００６７】
熱処理雰囲気は特に限定されず、還元性雰囲気、酸化性雰囲気、不活性雰囲気等のいずれでも良い。還元性雰囲気とするためには、例えば水素、一酸化炭素、アルコール等の還元性ガスのほか、これらの還元性ガスを窒素、ヘリウム、アルゴン等の不活性ガスで希釈した混合ガスを使用すれば良い。また、酸化性雰囲気とするためには、酸素、空気等を含むガスを使用すれば良い。不活性雰囲気とするためには、窒素、ヘリウム、アルゴン等の不活性ガスを使用すればく、特に還元性雰囲気とすることが望ましい。また、酸化性雰囲気で熱処理した後、還元性雰囲気で熱処理することもできる。
【００６８】
また、熱処理時間は、熱処理の温度等によって適宜変更することができるが、通常１０分〜２４時間程度とすれば良い。
【００６９】
第二元素の種類によっては、貴金属との複合化をさらに促進するために、上記熱処理に先立ってホルマリン、ヒドラジン、水素化ホウ素ナトリウム、ギ酸等の還元剤を用いて固形分を還元処理しても良い。
【００７０】
方法（Ｂ）
上記（Ｂ）の方法は、第二元素を担体に担持した後、貴金属を担持する方法である。第二元素に担持する方法は限定的でなく、例えば上記（Ａ）と同様の方法を使用できる。すなわち、担体にまず上記（Ａ）と同様の方法にて第二元素を担持すれば良い。第二元素の原料、担持条件等も、上記（Ａ）で掲げたものと同様にすれば良い。
【００７１】
ただし、場合によっては、その後の貴金属担持操作上好ましい付加的処理として、酸化性雰囲気下（空気又は酸素を含むガスの存在下）３００〜９００℃程度で焼成することにより第二元素を担体に強固に固定化することができる。
【００７２】
こうして製造された第二元素担持体への貴金属の担持は、上記（Ａ）と同様の方法にて実施できる。すなわち、イオン交換法、析出沈殿法、含浸法等により貴金属を担持した後、乾燥及び焼成を上記（Ａ）と同様にして実施すれば良い。また、上記（Ａ）と同様、貴金属と第二元素との複合化をより十分なものとするために、上記（Ａ）と同様の還元性雰囲気下での熱処理を行うことが望ましい。また、必要に応じて、さらに還元剤を用いた還元処理を組み合わせることもできる。
【００７３】
方法（Ｃ）
上記（Ｃ）の方法は、貴金属と第二元素とを同時に担体に担持する方法である。その方法は、両者を同時に担持できれば限定されない。例えば、共沈法、析出沈殿法、含浸法、気相蒸着法等の従来の方法が使用できる。いずれの場合も、担体に貴金属を担持する際に、系内に第二元素を含む化合物を共存させることによって両者を同時に担持することができる。さらに、両者を担持したものを上記の方法（Ａ）又は（Ｂ）と同様に熱処理及び／又は還元処理を施すことにより、貴金属及び第二元素を含む貴金属属超微粒子が担体上に担持された触媒を得ることができる。
【００７４】
上記触媒の製造方法としては、イオン交換法、析出沈殿法、含浸法などを好適に使用することができる。析出沈殿法では、貴金属を含む化合物（例えば水酸化物）として析出し、沈殿を形成しやすい条件（例えば、上記化合物が水酸化物である場合、温度３０〜１００℃程度、ｐＨ５〜１０程度、貴金属濃度０．１〜１００ｍｍｏｌ／Ｌ程度）において、第二元素を含む化合物が析出し、沈殿を形成するように制御することが望ましい。この場合、第二元素を含む水溶性化合物を出発原料として用い、その水溶液から第二元素を含む水酸化物として沈殿を形成させることが望ましい。また、沈殿形成の際に、貴金属と第二元素の各水酸化物が同時に沈殿を形成し、貴金属及び第二元素とをともに含有する水酸化物を生成することが望ましい。これらの沈殿物は、さらに熱処理及び／又は還元処理を施すことによって上記触媒を得ることができる。
【００７５】
含浸法では、貴金属化合物及び第二元素を含む化合物が有機溶媒中に溶解した溶液に担体を加え、必要により有機溶媒の留去等を行うことにより、貴金属化合物及び第二元素を含む化合物を同時に担体上に付着させ、次いで熱処理及び／又は還元処理を施すことによって上記触媒を得ることができる。典型例として、金の場合について例示すると、金のアセチルアセトナート化合物（例えば、ジメチル金アセチルアセトナート）と第二元素のアセチルアセトナート化合物（例えば、ニッケルアセチルアセトナート）とを含有するメタノール溶液を担体に含浸させ、メタノールを留去した後、乾燥及び還元処理することによって、金及び第二元素を含有する金合金超微粒子（例えば、Ａｕ−Ｎｉ合金超微粒子）が担体に担持された触媒を得ることができる。
【００７６】
上記の析出沈殿法又は含浸法で使用される原料化合物、操作条件等は、前記の方法（Ａ）で示したものを適用できる。
【００７７】
３．α−ヒドロキシカルボン酸エステルの製造方法
α−ヒドロキシカルボン酸エステルの製造方法は、担持型金属触媒と酸素の存在下に、（ｉ）　１，２−ジオールまたは（ｉｉ）１，２−ジオールと１級アルコールとを反応させることを特徴とする。すなわち、（ｉ）酸素と１，２−ジオールとを反応させるか、または（ｉｉ）酸素と１，２−ジオール及び１級アルコールを反応させる。
【００７８】
上記１，２−ジオールは、１位と２位に水酸基を有する限り特に限定されず、例えば、３価以上の多価アルコールであってもよい。上記１，２−ジオールの具体例として、例えば、エチレングリコール、１，２−プロプレングリコール、１，２−ブタンジオール、１，２−ヘキサンジオールなどの炭素数２〜１０の脂肪族１，２−ジオール；グリセリン、エリスリトール、キシリトール、ソルビトールなどの１位と２位に水酸基を有する炭素数３〜１０の脂肪族多価アルコールなどのほか、これら１，２−ジオールの誘導体などが挙げられる。１，２−ジオールの誘導体としては、例えば、３−クロロ−１，２−プロパンジオールなどのハロゲンを含有する炭素数２〜１０の脂肪族１，２−ジオール；２−フェニル−１，２−エタンジオールなどの芳香環を有する炭素数２〜１０の脂肪族１，２−ジオールなどが挙げられる。１，２−ジオールとしては、エチレングリコールなどの炭素数２〜６程度の脂肪族ジオールを好適に使用できる。これら１，２−ジオールは、１種又は２種以上で用いることができる。
【００７９】
上記１級アルコールは、１級水酸基を有する限り特に制限されず、例えば、２価以上の多価アルコールであってもよい。１級アルコールの具体例としては、メタノール、エタノール、１−プロパノール、１−ブタノール、１−ヘキサノール、１−オクタノールなどの炭素数１〜１０の脂肪族１級アルコール；１，３−ブタンジオール、１，４−ブタンジオールなどの１級水酸基を有する炭素数２〜１０の脂肪族多価アルコール；アリルアルコール、メタリルアルコール等の１級水酸基を有する炭素数３〜１０の脂肪族不飽和アルコール；ベンジルアルコール等の芳香環を有するアルコール等が挙げられる。アルコールとしては、メタノール、エタノール、１−プロパノール、１−ブタノールなどの炭素数１〜４の脂肪族１級アルコールを好適に使用でき、メタノール、エタノール、１−プロパノール、１−ブタノールなどの１価アルコールが特に好ましい。これら１級アルコールは、１種又は２種以上で用いることができる。
【００８０】
上記製造方法では、目的とするα−ヒドロキシカルボン酸エステルの種類等によって上記１，２−ジオール及び１級アルコールを適宜選択すれば良い。例えば、グリコール酸エステルを合成する場合には、１，２−ジオールとしてエチレングリコール、１級アルコールとしてメタノール、エタノール、１−プロパノール、１−ブタノールなどの１級アルコールを用いれば良い。或いは、１，２−ジオールとしてエチレングリコールだけを用いた場合には、グリコール酸２−ヒドロキシエチルエステルを製造することができる。
【００８１】
１，２−ジオールと１級アルコールとの反応割合は特に限定されないが、１，２−ジオールに対する１級アルコールのモル比は、通常１：２〜５０程度であり、１：３〜２０程度がより好ましい。上記範囲内とすることにより、より効率的にα−ヒドロキシカルボン酸エステルを合成することが可能になる。
【００８２】
上記製造方法では、（ｉ）　１，２−ジオールのみ、または（ｉｉ）１，２−ジオールと１級アルコールとの反応を担持型金属触媒と酸素（分子状酸素）の存在下に行う。
【００８３】
上記反応は、液相反応、気相反応等のいずれであっても良い。酸素（酸素ガス）は、窒素ガス、アルゴンガス、ヘリウムガス、二酸化炭素ガス等の不活性ガスで希釈されていても良い。また、空気等の酸素含有ガスを用いることもできる。酸素含有ガスの反応系への供給方法は特に限定されず、公知の方法を採用できる。特に、液中へのバブリング等を好適に用いることができる。
【００８４】
上記反応の形態としては、連続式、回分式、半回分式等のいずれであっても良く、特に限定されるものではない。触媒は、反応形態として回分式を採用する場合には、反応装置に原料とともに一括して仕込めば良い。また、反応形態として連続式を採用する場合には、反応装置に予め上記触媒を充填しておくか、あるいは反応装置に原料とともに触媒を連続的に仕込めば良い。触媒は、固定床、流動床、懸濁床等のいずれの形態であっても良い。
【００８５】
上記触媒の使用量は、原料である１，２−ジオールまたは１級アルコールの種類、触媒の種類、反応条件等に応じて適宜決定すれば良い。反応時間は特に限定されるものではなく、設定した条件により異なるが、通常は反応時間又は滞留時間（反応器内滞留液量／液供給量）として０．５〜１０時間程度、好ましくは１〜１０時間程度とすれば良い。
【００８６】
反応温度、反応圧力等の諸条件は、原料である１，２−ジオールまたは１級アルコールの種類、触媒の種類等に応じて適宜決定すれば良い。反応温度は、通常０〜１８０℃程度、好ましくは２０〜１５０℃程度、より好ましくは５０〜１２０℃程度とすれば良い。この範囲内の温度に設定することにより、いっそう効率的に反応を進行させることができる。反応圧力は、減圧、常圧又は加圧のいずれであっても良いが、通常は０．０５〜５ＭＰａ（ゲージ圧）程度、特に０．１〜２ＭＰａ程度の範囲内が好適である。反応器流出ガスの酸素濃度が爆発範囲（８％）を超えないように全圧を設定すれば良い。また、反応系のｐＨは、副生成物抑制等の見地よりｐＨ２〜９程度とすることが望ましい。ｐＨ調節のために、例えばアルカリ金属化合物、アルカリ土類金属化合物（カルボン酸塩）を反応系への添加剤として使用することもできる。
【００８７】
上記反応は、溶媒の存在下で実施することができる。溶媒を用いることにより、目的とするカルボン酸エステルを効率良く製造できる場合がある。使用できる溶媒としては、原料である１，２−ジオールまたは１級アルコールを溶解し、反応条件下で自ら反応しにくいものであれば限定的でなく、原料アルコールの種類、反応条件等に応じて適宜選択すれば良い。例えば、水のほか、ジエチルエーテル、ジイソプロピルエーテル、ジオキサン等のエーテル類；トルエン、キシレン、ベンゼン等の芳香族炭化水素類；塩化メチレン、クロロホルム、二塩化エチレン等のハロゲン含有化合物等を挙げることができる。溶媒の使用量は、溶媒の種類、アルコールの種類、触媒の種類等に応じて適宜設定すれば良い。
【００８８】
上記の反応後は、反応系から触媒を分離した後、生成したカルボン酸エステルを公知の分離精製手段等を用いて回収すれば良い。触媒の分離方法は公知の方法に従えば良い。例えば、反応系が触媒（固形分）と反応生成物（液状成分）からなる場合は、ろ過、遠心分離等の公知の固液分離方法を用いて触媒と反応生成物を分離することができる。
【００８９】
【発明の効果】
本発明によると、従来のアンモニア分解を用いる方法に比べて、グリコール酸エステルとグリコール酸とシュウ酸ジエステルとの混合物から簡便にシュウ酸エステルを除去することができる。除去後のシュウ酸エステルの含有量は、条件によっては、グリコール酸エステルとグリコール酸の総量に対して０．５ｍｏｌ％以下程度とすることができる。
【００９０】
【実施例】
以下、本発明の実施例を挙げ、本発明をより具体的に説明する。本発明は、以下の実施例に制限されるものではない。
【００９１】
参考例１（Ｐｂ−Ａｕ合金触媒の反応例、ＥＧ＋ＭｅＯＨ）
（１）触媒調製
共沈法により調製されたＴｉＯ２−ＳｉＯ２（モル比Ｔｉ／Ｓｉ＝８：２，焼成温度６００℃，５０〜２５０メッシュ）を担体として用いた。
【００９２】
濃度２０ｍｍｏｌ／ｌのテトラクロロ金酸水溶液０．５Ｌを６５〜７０℃の範囲で０．５Ｎ水酸化ナトリウム水溶液を用いてｐＨ７に調節した。この水溶液に上記ＴｉＯ２−ＳｉＯ２担体２０ｇを攪拌下に投入し、温度６５〜７０℃に保ちながら１時間攪拌を続けた。その後、静置して上澄液を除去し、残った金固定化物にイオン交換水０．５Ｌを加えて室温で５分間攪拌した後、上澄液を除去するという洗浄工程を３回繰り返した。ろ過により得られた金固定化物を１００℃で１０時間乾燥し、さらに空気中４００℃で３時間焼成することにより、ＴｉＯ２−ＳｉＯ２担体上に金が担持された触媒（Ａｕ／ＴｉＯ２−ＳｉＯ２）を得た。
【００９３】
次に、酢酸鉛３水塩１．８３５ｇを含有するメタノール溶液５０ｍｌに上記金担持体Ａｕ／ＴｉＯ２−ＳｉＯ２を２０ｇ加え、エバポレータを用いて、８０℃、常圧にてメタノールを除去して酢酸鉛を含浸担持した。その後、鉛が担持された金担持体２０ｇをガラス製チューブに充填し水素と窒素の混合ガス（容積比１０／９０）を流通させながら４００℃で３時間加熱した。このようにして金及び鉛を含有する金属粒子がＴｉＯ２−ＳｉＯ２担体に担持された金合金担持体を得た。この担持体における金及び鉛の担持量は、担体に対してそれぞれ５．４ｗｔ％及び４．９ｗｔ％であった。また、金属粒子の粒子径を観察したところ、ほとんど全て６ｎｍ以下の粒径で高分散しており、２〜３ｎｍ付近に極大を持つ狭い粒子径分布を示し、平均粒子径は６ｎｍ以下であった。
【００９４】
（２）酸化的エステル化反応（α−ヒドロキシカルボン酸エステル製造）
前記（１）で得られたＰｂ−Ａｕ合金／ＴｉＯ２−ＳｉＯ２触媒を用いてα−ヒドロキシカルボン酸エステルの合成を行った。
【００９５】
冷却管付回転攪拌型１Ｌオートクレープに、エチレングリコール６２ｇ（１．０ｍｏｌ）、メタノール３２０ｇ（１０ｍｏｌ）及び上記触媒２０ｇを仕込んで密封した。次いで、系内を０．５ＭＰａに維持するよう背圧弁で調整しながら酸素及び窒素の混合ガス（体積比１０／９０）を毎分１Ｌの流量で液中に吹き込みバブリングしながら９０℃で５時間反応を行った。
【００９６】
その後、冷却して開封し、内容物の分析をガスクロマトグラフィーで行ったところ、原料エチレングリコールが０．１８０ｍｏｌ含まれており、生成物であるグリコール酸メチル、グリコール酸２−ヒドロキシエチル、グリコリド、シュウ酸ジメチル及びその他のシュウ酸類（シュウ酸など）の含有量が、各々０．６５６ｍｏｌ、０．０６８ｍｏｌ、０．０１２ｍｏｌ、０．００８ｍｏｌ及び０．００１ｍｏｌであった。また、ギ酸メチル及びギ酸２−ヒドロキシエチルのグリコール酸メチルに対する生成モル比は、各々０．１２および０．０３であった。
【００９７】
実施例１（参考例１の反応液からシュウ酸エステルを除去）
参考例１の酸化的エステル化反応において得られた反応液から触媒を分離した反応ろ液（４０４．９ｇ）には、残存原料であるエチレングリコールおよびメタノール、上記反応の生成物並びに反応で生成した水が含まれていた。このうちシュウ酸エステルは、シュウ酸ジメチル０．００８ｍｏｌ（０．９２ｇ）及びその他のシュウ酸類（シュウ酸など）０．００１ｍｏｌの合計０．０１１ｍｏｌであった。
【００９８】
この反応溶液に、グリコール酸のマグネシウム塩０．０１３ｍｏｌ（１．４４当量）を含有するメタノール溶液３ｍｌを添加した後、１Ｌオートクレープに全量を仕込み、窒素置換後８０℃に加温して２時間攪拌を行った。その後、冷却して開封したところ、シュウ酸マグネシウムの白色沈殿が生成していることを確認した。さらに、ろ過後、反応液をガスおよび液体クロマトグラフィー用いて分析したところ、シュウ酸ジメチル及びその他のシュウ酸類に対応するシグナルは、ほとんど消失した。
【００９９】
シュウ酸マグネシウムを濾別した後、薄層蒸留装置を用いて、得られた濾液からメタノール及び水を減圧下において留去した。その後、段数３段のガラス製蒸留塔を用いて、ボトム温度７０〜８０℃以下、圧力５〜１０ｔｏｒｒでグリコール酸メチルを留出させた。留出液中のグリコール酸メチルの純度は、９８重量％以上であり、メタノールと水が合計で１．５重量程度％含まれていたが、それ以外の不純物は０．１重量％以下であった。シュウ酸ジメチル及びその他のシュウ酸類（シュウ酸など）の含有量は、合計で１００重量ｐｐｍ以下であった。
【０１００】
実施例２
先ず、グリコール酸メチル１９．１重量％、シュウ酸ジメチル０．３重量％、エチレングリコール３．２重量％、メタノール６７．５重量％および水９．９重量％からなる混合溶液Ａを調製した。
【０１０１】
酢酸亜鉛２水和物を０．１２ｇ（シュウ酸ジメチルに対して１．１当量）含有するメタノール溶液３ｍｌおよび前記の混合溶液Ａ２０ｇを回転撹拌型オートクレーブ（１００ｍｌ）に仕込んだ。密閉後、系内を窒素置換した後、加温し、撹拌しながら２時間８０℃に保持した。
【０１０２】
反応後、シュウ酸亜鉛と考えられる白色沈殿が生成していたので濾別した。濾液をガスクロマトグラフィーで分析したところ、シュウ酸ジメチルは、ほとんど消失していた。また、グリコール酸メチルおよびエチレングリコールの量は、混合前と比べてほとんど変化していなかった。
【０１０３】
実施例３
酢酸亜鉛２水和物を含有するメタノール溶液の代わりに、酢酸カルシウム１水和物０．１１ｇ（シュウ酸ジメチルに対して１．２当量）を含有する水溶液３ｍｌを用いた以外は、実施例２と同様にして、グリコール酸メチルを精製した。
【０１０４】
反応後、シュウ酸カルシウムと考えられる白色沈殿が析出していたので濾別した。濾液をガスクロマトグラフィーで分析したところ、シュウ酸ジメチルは、ほぼ完全に消失していた。また、グリコール酸メチルおよびエチレングリコールの量は、混合前と比べてほとんど変化していなかった。
【０１０５】
実施例４
酢酸亜鉛２水和物を含有するメタノール溶液の代わりに、水酸化カルシウム０．０４５ｇ（シュウ酸ジメチルに対して１．２当量）を含有する水溶液３ｍｌを用いた以外は、実施例２と同様にして、グリコール酸メチルを精製した。
【０１０６】
反応後、シュウ酸カルシウムと考えられる白色沈殿が析出していたので濾別した。濾液をガスクロマトグラフィーで分析したところ、シュウ酸ジメチルは、ほぼ完全に消失していた。また、グリコール酸メチルおよびエチレングリコールの量は、混合前と比べてほとんど変化していなかった。
【０１０７】
実施例５
酢酸亜鉛２水和物を含有するメタノール溶液の代わりに、酢酸アンモニウム０．２３５ｇ（シュウ酸ジメチルに対して３当量）を含有する水溶液３ｍｌを用いた以外は、実施例２と同様にして、グリコール酸メチルを精製した。
【０１０８】
反応後、シュウ酸アンモニウムと考えられる沈殿が析出していたので濾別した。濾液をガスクロマトグラフィーで分析したところ、シュウ酸ジメチルは、ほぼ完全に消失していた。また、グリコール酸メチルおよびエチレングリコールの量は、混合前と比べてほとんど変化していなかった。
【０１０９】
実施例６
酢酸亜鉛２水和物を含有するメタノール溶液の代わりに、炭酸アンモニウム０．１１ｇ（シュウ酸ジメチルに対して１．４当量）を含有する水溶液３ｍｌを用いた以外は、実施例２と同様にして、グリコール酸メチルを精製した。
【０１１０】
反応後、シュウ酸アンモニウムと考えられる沈殿が析出していたので濾別した。濾液をガスクロマトグラフィーで分析したところ、シュウ酸ジメチルは、ほぼ完全に消失していた。また、グリコール酸メチルは、反応前の９６％が残存しており、エチレングリコールの量は、混合前と比べてほとんど変化していなかった。
【０１１１】
実施例７
酢酸亜鉛２水和物を含有するメタノール溶液の代わりに、水酸化ナトリウム０．０４５ｇ（シュウ酸ジメチルに対して１．１当量）を含有するメタノール溶液３ｍｌを用いた以外は、実施例２と同様にして、グリコール酸メチルを精製した。
【０１１２】
反応後、シュウ酸ナトリウムと考えられる沈殿が析出していたので濾別した。濾液をガスクロマトグラフィーで分析したところ、シュウ酸ジメチルは、ほぼ完全に消失していた。また、グリコール酸メチルおよびエチレングリコールの量は、混合前と比べてほとんど変化していなかった。
【０１１３】
実施例８
酢酸亜鉛２水和物を含有するメタノール溶液の代わりに、２−エチルヘキサン酸ニッケル０．２１ｇ（シュウ酸ジメチルに対して１．２当量）を含有するトルエン溶液３ｍｌを用いた以外は、実施例２と同様にして、グリコール酸メチルを精製した。
【０１１４】
反応後、シュウ酸ニッケルと考えられる沈殿が析出していたので濾別した。濾液をガスクロマトグラフィーで分析したところ、シュウ酸ジメチルは、ほぼ完全に消失していた。また、グリコール酸メチルおよびエチレングリコールの量は、混合前と比べてほとんど変化していなかった。
【０１１５】
実施例９
酢酸亜鉛２水和物を含有するメタノール溶液の代わりに、トリス（アセチルアセトナト）ランタン０．１７７ｇ（シュウ酸ジメチルに対して１．２当量）を含有するメタノール溶液３ｍｌを用いた以外は、実施例２と同様にして、グリコール酸メチルを精製した。
【０１１６】
反応後、シュウ酸ランタンと考えられる沈殿が析出していたので濾別した。濾液をガスクロマトグラフィーで分析したところ、シュウ酸ジメチルは、ほぼ完全に消失していた。また、グリコール酸メチルおよびエチレングリコールの量は、混合前と比べてほとんど変化していなかった。